(57)【要約】【課題】  マイクロレンズのレンズ曲面についてより自由度が大きい設計を行う。【解決手段】  基板の一面上に、該一面の各レンズ形成領域において、前記一面に沿った平面内で所定種類のエッチャントに対するエッチングレートが等高線状に変化する部分を含む第１膜を形成する工程と、レンズ形成領域に形成すべきマイクロレンズの略中心に対応する個所に穴が開けられたマスクを第１膜上に形成する工程と、マスクを介してウエットエッチングすることで、マイクロレンズの曲面を規定する非球面の凹部を基板に掘る工程とを含む。【選択図】  図１３
2005215624.tif 000002
【特許請求の範囲】
【請求項１】
基板の一面上に、該一面の各レンズ形成領域において、前記一面に沿った平面内で所定種類のエッチャントに対するエッチングレートが等高線状に変化する部分を含む第１膜を形成する工程と、
前記レンズ形成領域に形成すべきマイクロレンズの略中心に対応する個所に穴が開けられたマスクを前記第１膜上に形成する工程と、
前記マスクを介してウエットエッチングすることで、前記マイクロレンズの曲面を規定する非球面の凹部を前記基板に掘る工程と
を含むことを特徴とするマイクロレンズの製造方法。
【請求項２】
前記第１膜を、各レンズ形成領域において、前記エッチングレートが前記一面に沿った平面内で同心円状に変化する部分を含むように形成すること
を特徴とする請求項１に記載のマイクロレンズの製造方法。
【請求項３】
前記第１膜を、各レンズ形成領域において、膜厚が前記一面に沿った平面内で等高線状に変化する部分を含むように形成すること
を特徴とする請求項１又は２に記載のマイクロレンズの製造方法。
【請求項４】
前記第１膜を、各レンズ形成領域において、膜厚が前記一面に沿った平面内で同心円状に変化する部分を含むように形成すること
を特徴とする請求項３に記載のマイクロレンズの製造方法。
【請求項５】
前記第１膜を形成する工程は、各レンズ形成領域において、前記一面上に、夫々前記エッチングレートが異なる複数の膜を夫々等高線状に配置して形成する工程を含むこと
を特徴とする請求項１から４のいずれか一項に記載のマイクロレンズの製造方法。
【請求項６】
前記複数の膜は夫々、円盤形状に形成されることを特徴とする請求項５に記載のマイクロレンズの製造方法。
【請求項７】
前記複数の膜は夫々、略四角形状に形成されることを特徴とする請求項５に記載のマイクロレンズの製造方法。
【請求項８】
前記第１膜を形成する工程は、前記複数の膜を前記一面上に小さい順または大きい順に重ねて形成する工程を含むこと
を特徴とする請求項５から７のいずれか一項に記載のマイクロレンズの製造方法。
【請求項９】
前記各膜のエッチングレートを、成膜温度又は成膜速度または成膜圧力によって制御することを特徴とする請求項５から８のいずれか一項に記載のマイクロレンズの製造方法。
【請求項１０】
前記各膜をＣＶＤ法によって成膜すると共に、前記各膜のエッチングレートをソースガスの組成比によって制御することを特徴とする請求項５から８のいずれか一項に記載のマイクロレンズの製造方法。
【請求項１１】
前記第１膜を形成する工程は、各レンズ形成領域において、前記一面上に、夫々前記エッチングレートが異なる複数の膜を、少なくとも中心から二つ目以降の膜については夫々リング状に且つ相互に同軸的に配置して形成する工程を含むこと
を特徴とする請求項１から４のいずれか一項に記載のマイクロレンズの製造方法。
【請求項１２】
前記第１膜を形成する工程は、前記複数の膜を前記平面内に横並びに形成する工程を含むこと
を特徴とする請求項１１に記載のマイクロレンズの製造方法。
【請求項１３】
前記第１膜を形成する工程は、前記一面上に前記第１膜の前駆膜を形成した後、
前記レンズ形成領域において、前記前駆膜を複数の処理領域に前記リング状又は略円盤状に分割して、該複数の処理領域に対して複数種類のイオン注入を行う工程を含むこと
を特徴とする請求項１１又は１２に記載のマイクロレンズの製造方法。
【請求項１４】
前記前駆膜を、前記エッチングレートが前記基板と異なる値となるように形成することを特徴とする請求項１３に記載のマイクロレンズの製造方法。
【請求項１５】
基板の一面上に、該一面の各レンズ形成領域において、前記一面に沿った平面内で膜厚が等高線状に変化する部分を含む第１膜を形成する工程と、
前記レンズ形成領域に形成すべきマイクロレンズの略中心に対応する個所に穴が開けられたマスクを前記第１膜上に形成する工程と、
前記マスクを介してウエットエッチングすることで、前記マイクロレンズの曲面を規定する非球面の凹部を前記基板に掘る工程と
を含むことを特徴とするマイクロレンズの製造方法。
【請求項１６】
前記基板の少なくとも前記凹部内に、少なくとも一種の透明部材を用いて、前記凹部の表面を覆うように反射防止膜を形成する工程を更に備えたことを特徴とする請求項１から１５のいずれか一項に記載のマイクロレンズの製造方法。
【請求項１７】
前記基板は、透明基板からなり、前記凹部内に前記透明基板よりも屈折率が大きい透明媒質を入れる工程を更に備えたことを特徴とする請求項１から１６のいずれか一項に記載のマイクロレンズの製造方法。
【請求項１８】
請求項１から１７のいずれか一項に記載のマイクロレンズの製造方法により製造されるマイクロレンズ。
【請求項１９】
請求項１８に記載のマイクロレンズと、
該マイクロレンズに対向する表示用電極と、
該表示用電極に接続された配線及び電子素子の少なくとも一方と
を備えたことを特徴とする電気光学装置。
【請求項２０】
請求項１９に記載の電気光学装置を具備することを特徴とする電子機器。
【発明の詳細な説明】
【技術分野】
【０００１】
本発明は、例えば液晶装置等の電気光学装置に用いられるマイクロレンズアレイ板等を構成するマイクロレンズの製造方法、該製造方法により製造されるマイクロレンズ、該マイクロレンズを備えた電気光学装置及び該電気光学装置を具備してなる電子機器の技術分野に関する。
【背景技術】
【０００２】
特許文献１又は特許文献２に開示されているように、液晶装置等の電気光学装置において、例えば対向基板には、各画素に対応するマイクロレンズが作り込まれたり、このような複数のマイクロレンズが作り込まれたマイクロレンズアレイ板が貼り付けられたりする。このようなマイクロレンズアレイを利用することで、電気光学装置では明るい表示が実現される。
【０００３】
ここで、マイクロレンズの製造は、次のように行われる。即ち、先ず、例えば透明基板上に、形成すべきマイクロレンズの中心に対応する個所に穴を開けたマスクを形成する。次に、このマスクを介して透明基板をウエットエッチングすることにより、マイクロレンズの曲面を規定する球面の凹部を掘る。その後、マスクを除去してから、凹部内に高屈折率の透明媒質を充填する。これにより、凹部内には半球面のレンズ曲面を有するマイクロレンズが形成される。
【０００４】
しかしながら、このようにマイクロレンズのレンズ曲面としては、半球面が必ずしも光学的に理想的な形状であるとはいえない。特許文献１又は２には、非球面のレンズ曲面を有するマイクロレンズが開示されている。このようなマイクロレンズによれば、例えば球面収差が低減されることにより、焦点深度を深くすることができ、各画素における光透過率を向上させることが可能となる。
【０００５】
【特許文献１】特開平８−３０４８１１号公報
【特許文献２】特開平７−２４４２７８号公報
【発明の開示】
【発明が解決しようとする課題】
【０００６】
しかしながら、マイクロレンズの焦点深度が深くなると、各画素において光が一点に集中して照射されることにより、該一点に配置された部品が劣化して電気光学装置の寿命が短くなる恐れがある。或いは、例えば、電気光学装置を液晶プロジェクタのライトバルブとして用いる場合、該ライトバルブへ光源より光を入射させるための、又は該ライトバルブからの表示光をスクリーンへ投射するための光学系とのマッチングを行う必要がある。従って、マイクロレンズの形状について、より自由度の大きい設計を行うことが望まれている。
【０００７】
本発明は上述の問題点に鑑みなされたものであり、マイクロレンズのレンズ曲面についてより自由度が大きい設計を行うことが可能なマイクロレンズの製造方法、該製造方法により製造されるマイクロレンズ、該マイクロレンズを備えた電気光学装置及び該電気光学装置を具備してなる電子機器を提供することを課題とする。
【課題を解決するための手段】
【０００８】
本発明の第１のマイクロレンズの製造方法は上記課題を解決するために、基板の一面上に、該一面の各レンズ形成領域において、前記一面に沿った平面内で所定種類のエッチャントに対するエッチングレートが等高線状に変化する部分を含む第１膜を形成する工程と、前記レンズ形成領域に形成すべきマイクロレンズの略中心に対応する個所に穴が開けられたマスクを前記第１膜上に形成する工程と、前記マスクを介してウエットエッチングすることで、前記マイクロレンズの曲面を規定する非球面の凹部を前記基板に掘る工程とを含む。
【０００９】
本発明の第１のマイクロレンズの製造方法によれば、先ず、例えば石英基板、ガラス基板等の基板の一面上に第１膜を形成する。各レンズ形成領域では、前記一面に沿った平面内で、第１膜における例えばフッ酸系などの所定種類のエッチャントに対するエッチングレートは、等高線状に変化する。ここで、「等高線状」とは、同心円状の他、偏心した円状、若しくは円形状にこだわらず例えば同心の矩形状等のあらゆる形状を示す文言である。より具体的には、各レンズ形成領域で、単一層膜又は多層膜からなる第１膜の前記一面に沿った部分における前記エッチングレートは、前記一面に沿った平面内で等高線状に、当該レンズ形成領域の中心から外側に向かって小さくなるか、或いは大きくなるように変化する。即ち、この場合、各レンズ形成領域では、前記エッチングレートの各値に対応して、等高線状に複数の領域が配置されることとなる。
【００１０】
続いて、形成すべきマイクロレンズの略中心に対応する個所に穴が開けられたマスクを第１膜上に形成する。このようなマスクは、例えば、第１膜上の一面に、ＣＶＤ（Chemical Vapor Deposition）法、スパッタリング等により第２膜を成膜後に、フォトリソグラフィ及びエッチングにより穴を開けるようにパターニングして形成してもよい。或いは、第１膜上における穴を除く領域にマスクを直接形成してもよい。
【００１１】
その後、このようなマスクを介して、第１膜及び基板をウエットエッチングする。各レンズ形成領域では、第１膜における、該ウエットエッチングで用いられるエッチャントに対するエッチングレートの値に基づいて、上述したように複数の領域が規定される。該複数の領域では夫々、ウエットエッチングにより第１膜を貫通する穴が開口されると、その後、第１膜がエッチングされる度合いと基板がエッチングされる度合いは相互に異なる。尚、複数の領域のいずれかでは、ウエットエッチングにより第１膜がエッチングされる度合いと基板がエッチングされる度合いは同等としてもよい。
【００１２】
ここで、複数の領域において夫々、前記エッチングレートの値が基板より大きい場合、基板に対して第一膜の孔が時間とともに大きくなり、基板のエッチングは垂直方向よりも面内方向のエッチングが加速される。その結果、基板に形成される凹部は円錐形状となり、その断面部の基板に対する角度は、対応する第一膜の領域のエッチングレートが大きいほど小さくなり、第一膜の該当領域のエッチングレートが小さい場合には、断面部の基板に対する角度は大きくなる。
【００１３】
よって、各レンズ形成領域において、上述したように第１膜の前記エッチングレートを変化させることで、凹部の曲面の形状を制御することが可能となる。その結果、各レンズ形成領域に非球面の凹部を掘ることができる。従って、マイクロレンズの曲面について自由度の大きい設計を行うことができ、光学的に最適な形状を得ることが可能となる。
【００１４】
本発明の第１のマイクロレンズの製造方法の一態様では、前記第１膜を、各レンズ形成領域において、前記エッチングレートが前記一面に沿った平面内で同心円状に変化する部分を含むように形成する。
【００１５】
この態様によれば、各レンズ形成領域で、第１膜の前記一面に沿った部分における前記エッチングレートを、前記一面に沿った平面内で同心円状に、当該レンズ形成領域の中心から外側に向かって小さくなるか、或いは大きくなるように変化させることが可能となる。
【００１６】
本発明の第１のマイクロレンズの製造方法の他の態様では、前記第１膜を、各レンズ形成領域において、膜厚が前記一面に沿った平面内で等高線状に変化する部分を含むように形成する。
【００１７】
この態様によれば、各レンズ形成領域において、第１膜の前記一面に沿った部分における膜厚が、マスクの穴を平面的に見て、その中心から外側に向かって、等高線状に小さくなるか或いは大きくなるように変化する。その結果、第１膜における、前述した前記エッチングレートの変化に加え、膜厚の変化によっても、第１膜がエッチングされる度合いと基板がエッチングされる度合いを相互に同等、或いは異なるものとすることができる。その結果、凹部の曲面の形状を制御することが可能となる。
【００１８】
この、第１膜を膜厚が変化するように形成する態様では、前記第１膜を、各レンズ形成領域において、膜厚が前記一面に沿った平面内で同心円状に変化する部分を含むように形成するように製造してもよい。
【００１９】
このように製造すれば、各レンズ形成領域において、第１膜の前記一面に沿った部分における膜厚が、マスクの穴を平面的に見て、その中心から外側に向かって、同心円状に小さくなるか或いは大きくなるように変化させることが可能となる。
【００２０】
本発明の第１のマイクロレンズの製造方法の他の態様では、前記第１膜を形成する工程は、各レンズ形成領域において、前記一面上に、夫々前記エッチングレートが異なる複数の膜を夫々等高線状に配置して形成する工程を含む。
【００２１】
この態様によれば、各レンズ形成領域において、前記一面上に、夫々前記エッチングレートが異なる複数の膜を、夫々ＣＶＤ（Chemical Vapor Deposition）法やスパッタリング等の成膜方法を用いて成膜後パターニングして、等高線状に配置して形成する。
【００２２】
例えば、複数の膜は夫々前記エッチングレートに応じた形状又はサイズとしてパターニングされる。より具体的には、例えば、前記エッチングレートがより大きい値となる膜を、より小さいサイズとなるようにパターニングし、前記エッチングレートが大きいほうから小さいほうに向かって順に、積み重ねて形成する。その結果、上層に積層された膜ほど前記エッチングレートは小さくなると共に該膜のサイズは大きくなり、レンズ形成領域で、第１膜を、前記エッチングレート及び膜厚が、前記一面に沿った平面内で等高線状に、当該レンズ形成領域の中心から外側に向かって小さくなるように形成することができる。
【００２３】
即ち、この態様によれば、各レンズ形成領域において、前記エッチングレート又は膜厚が前記一面に沿った平面内で等高線状に変化する第１膜を、例えば多層膜として形成することができる。この多層膜は、例えば上述したように、レンズ形成領域において、中心に近付く程、積層される膜数が多くなるように形成される。
【００２４】
この、夫々前記エッチングレートが異なる複数の膜を形成する態様では、前記複数の膜は夫々、円盤形状に形成されるように製造してもよい。
【００２５】
このように製造すれば、各レンズ形成領域において、前記エッチングレート及び膜厚が前記一面に沿った平面内で同心円状に若しくは偏心した円状に変化する第１膜を多層膜として形成することができる。また、各膜のパターニングを比較的容易に行うことができ、その際、既に成膜された膜の形状が、該膜より後に成膜された膜のパターニングにおいて、オーバーエッチングにより損なわれる事態を防止することが可能となる。
【００２６】
或いはこの、夫々前記エッチングレートが異なる複数の膜を形成する態様では、前記複数の膜は夫々、略四角形状に形成されるように製造してもよい。
【００２７】
このように製造すれば、各レンズ形成領域において、前記エッチングレート及び膜厚が前記一面に沿った平面内で同心若しくは偏心の略矩形状に変化する第１膜を多層膜として形成することができる。
【００２８】
或いはこの、夫々前記エッチングレートが異なる複数の膜を形成する態様では、前記第１膜を形成する工程は、前記複数の膜を前記一面上に小さい順にまたは大きい順に重ねて形成する工程を含むように製造してもよい。
【００２９】
このように製造すれば、レンズ形成領域で、第１膜を、前記エッチングレート及び膜厚が、前記一面に沿った平面内で等高線状に、当該レンズ形成領域の中心から外側に向かって小さくなるか、或いは大きくなるように形成することができる。但し、積層順は、これに限られるものではなく、積層順を変えることで、様々な形状のレンズ曲面を形成可能である。
【００３０】
或いは、この、夫々前記エッチングレートが異なる複数の膜を形成する態様では、前記各膜のエッチングレートを、成膜温度又は成膜速度または成膜圧力によって制御するように製造してもよい。
【００３１】
このように製造すれば、各膜の前記エッチングレートを異なる値とすることができる。例えば、成膜温度を高くするとより緻密な膜が成膜されて、該膜における前記エッチングレートは小さくなり、逆に成膜温度を低くすると前記エッチングレートは大きくなる。或いは、成膜速度を高くすると、成膜された膜における前記エッチングレートは大きくなり、逆に成膜速度を低くするとより緻密な膜が成膜されて前記エッチングレートは小さくなる。更には、ガスの流量を制御して成膜圧力を変化させることによって、各膜の前記エッチングレートを制御することができる。
【００３２】
或いは、この、夫々前記エッチングレートが異なる複数の膜を形成する態様では、前記各膜をＣＶＤ法によって成膜すると共に、前記各膜のエッチングレートをソースガスの組成比によって制御するように製造してもよい。
【００３３】
このように製造すれば、各膜の緻密さがソースガスの組成比によって制御されることにより、成膜された膜における前記エッチングレートを互いに異なる値とすることができる。
【００３４】
本発明の第１のマイクロレンズの製造方法の他の態様では、前記第１膜を形成する工程は、各レンズ形成領域において、前記一面上に、夫々前記エッチングレートが異なる複数の膜を、少なくとも中心から二つ目以降の膜については夫々リング状に且つ相互に同軸的に配置して形成する工程を含む。
【００３５】
この態様によれば、各レンズ形成領域において、夫々前記エッチングレートが異なる複数の膜を、夫々ＣＶＤ（Chemical Vapor Deposition）法やスパッタリング等の成膜方法を用いて成膜後パターニングして、少なくとも中心から二つ目以降の膜については夫々リング状に且つ相互に同軸的に配置して形成する。即ち、この態様では、第１膜は、レンズ形成領域において、複数の膜が殆ど又は全く相互に重ならないようにリング状に横並びに配置された単一層膜からなる。或いは、第１膜を、レンズ形成領域において、中心から遠のく程、積層される膜数が多い多層膜として形成してもよい。
【００３６】
ここで、各レンズ形成領域で、第１膜における前記エッチングレートが、前記一面に沿った平面内で等高線状に、当該レンズ形成領域の中心から外側に向かって小さくなるようにするには、以下のように形成する。複数の膜を、前記エッチングレートが大きい順に、レンズ形成領域の内側から外側に向かって横並びにして形成するか、或いは、エッチングレートが小さい順に、レンズ形成領域の外側から内側に向かって積層して形成する。このように積層して形成した場合には、第１膜の膜厚を当該レンズ形成領域の中心から外側に向かって大きくなるように形成することが可能となる。
【００３７】
他方、各レンズ形成領域で、第１膜における前記エッチングレートが、前記一面に沿った平面内で等高線状に、当該レンズ形成領域の中心から外側に向かって大きくなるようにするには、上述した当該レンズ形成領域の中心から外側に向かって前記エッチングレートが小さくなる場合と同様に、複数の膜の各々のエッチングレートに応じて、順に複数の膜を横並びに或いは積層して形成する。
【００３８】
従って、この態様によれば、前記エッチングレート又は膜厚が前記一面に沿った平面内で等高線状に変化する第１膜を形成することができる。
【００３９】
この、第１膜を形成する工程が複数の膜を夫々リング状に且つ相互に同軸的に配置して形成する工程を含む態様では、前記第１膜を形成する工程は、前記複数の膜を前記平面内に横並びに形成する工程を含むように製造してもよい。
【００４０】
このように製造すれば、表面が平坦な第１膜を形成することが可能となる。
【００４１】
この、第１膜を形成する工程が複数の膜を夫々リング状に且つ相互に同軸的に配置して形成する工程を含む態様では、前記第１膜を形成する工程は、前記一面上に前記第１膜の前駆膜を形成した後、前記レンズ形成領域において、前記前駆膜を複数の処理領域に前記リング状又は略円盤状に分割して、該複数の処理領域に対して複数種類のイオン注入を行う工程を含むように製造してもよい。
【００４２】
このように製造すれば、複数の処理領域に対する複数種類のイオン注入を、例えば種類毎にイオンの打ち込み量を変化させて行うことにより、前記一面上に、夫々前記エッチングレートが異なる複数の膜を、少なくとも中心から二つ目以降の膜については夫々リング状に且つ相互に同軸的に、横並びにして形成することができる。
【００４３】
この、第１膜を形成する工程が、該第１膜の前駆膜を形成する工程を含む態様では、前記前駆膜を、前記エッチングレートが前記基板と異なる値となるように形成するように製造してもよい。
【００４４】
このように製造すれば、前駆膜に対して上述したように行われるイオン注入の種類を少なくして、より容易に第１膜を形成することができる。
【００４５】
本発明の第２のマイクロレンズの製造方法は上記課題を解決するために、基板の一面上に、該一面の各レンズ形成領域において、前記一面に沿った平面内で膜厚が等高線状に変化する部分を含む第１膜を形成する工程と、前記レンズ形成領域に形成すべきマイクロレンズの略中心に対応する個所に穴が開けられたマスクを前記第１膜上に形成する工程と、前記マスクを介してウエットエッチングすることで、前記マイクロレンズの曲面を規定する非球面の凹部を前記基板に掘る工程とを含む。
【００４６】
本発明の第２のマイクロレンズの製造方法によれば、各レンズ形成領域において、第１膜の前記一面に沿った部分における膜厚が、マスクの穴を平面的に見て、その中心から外側に向かって、等高線状に小さくなるか或いは大きくなるように変化する。その結果、基板及び第１膜に対するウエットエッチングにおいて、第１膜における膜厚の変化によって、第１膜がエッチングされる度合いと基板がエッチングされる度合いを相互に同等、或いは異なるものとすることができる。従って、凹部の曲面の形状を制御することが可能となるため、各レンズ形成領域に非球面の凹部を掘ることができる。よって、マイクロレンズの曲面について自由度の大きい設計を行うことができ、光学的に最適な形状を得ることが可能となる。
【００４７】
本発明の第１又は第２のマイクロレンズの製造方法の他の態様では、前記基板の少なくとも前記凹部内に、少なくとも一種の透明部材を用いて、前記凹部の表面を覆うように反射防止膜を形成する工程を更に備える。
【００４８】
この態様によれば、各マイクロレンズにおける光の利用効率を向上させることが可能となる。ここで、反射防止膜は、基板とマイクロレンズとの間の屈折率の透明部材を一種類用いて構成される。或いは、基板とマイクロレンズとの間の屈折率の透明部材を複数種類用いて、該複数の透明部材を積層することによって反射防止膜が形成されてもよい。更に、基板とマイクロレンズとの間の屈折率の透明部材に加えて基板及びマイクロレンズより高屈折率の透明部材を用いて、該複数の透明部材を積層することによって反射防止膜が形成されてもよい。尚、反射防止膜は、該反射防止膜によって凹部が埋まらない程度の膜厚として形成されると共に、マイクロレンズの屈折作用に影響を及ぼさない程度の膜厚として形成される。
【００４９】
本発明の第１又は第２のマイクロレンズの製造方法の他の態様では、前記基板は、透明基板からなり、前記凹部内に前記透明基板よりも屈折率が大きい透明媒質を入れる工程を更に備える。
【００５０】
この態様によれば、透明基板からなる基板に掘られた凹部内に、これより屈折率が大きい透明媒質を入れるので、透明基板に、光学的に最適な形状のレンズ曲面を有するマイクロレンズを製造可能となる。この際、透明媒質は、透明樹脂等からなり、接着剤を兼ねてもよい。例えば、カバーガラスを透明基板に貼り合わせる際の接着剤を兼ねてもよい。
【００５１】
本発明のマイクロレンズは上記課題を解決するために、上述した本発明の第１又は第２のマイクロレンズの製造方法（但し、その各種態様を含む）により製造される。
【００５２】
本発明のマイクロレンズにおいて、光学的に最適な形状のレンズ曲面を有するマイクロレンズを実現できる。
【００５３】
本発明の電気光学装置は上記課題を解決するために、上述した本発明のマイクロレンズと、該マイクロレンズに対向する表示用電極と、該表示用電極に接続された配線及び電子素子の少なくとも一方とを備える。
【００５４】
本発明の電気光学装置は、例えば、各画素毎に「表示用電極」として配置された島状の画素電極に、走査線、データ線等の配線や薄膜トランジスタ（Ｔｈｉｎ Ｆｉｌｍ Ｔｒａｎｓｉｓｔｏｒ；以下適宜、”ＴＦＴ”と称する）、薄膜ダイオード（Ｔｈｉｎ Ｆｉｌｍ Ｄｉｏｄｅ；以下適宜、”ＴＦＤ”と称する）の電子素子が接続されてなるアクティブマトリクス駆動型液晶装置等として構築される。
【００５５】
そして、本発明の電気光学装置は、上述した本発明のマイクロレンズを備えるため、液晶プロジェクタのライトバルブとして用いる場合、光学系とのマッチングを比較的容易に行うことが可能となる。或いは、各画素に外部より入射する光を分散させることが可能となり、各画素で一点に光が集中して照射される事態を防止することができる。その結果、電気光学装置を長寿命化させることが可能となる。
【００５６】
本発明の電子機器は上記課題を解決するために、上述した本発明の電気光学装置（但し、その各種態様も含む）を具備する。
【００５７】
本発明の電子機器は、上述した本発明の電気光学装置を具備してなるので、例えば長寿命化させることが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Degital  Light  Processing）等を実現することも可能である。
【００５８】
本発明のこのような作用及び他の利得は次に説明する実施の形態から明らかにされる。
【発明を実施するための最良の形態】
【００５９】
以下、本発明の実施形態を図面に基づいて説明する。
【００６０】
＜１：第１実施形態＞
本発明のマイクロレンズの製造方法に係る第１実施形態について、図１から図１４を参照して説明する。
【００６１】
＜１−１：マイクロレンズアレイ板＞
先ず、本発明のマイクロレンズの製造方法によって製造可能なマイクロレンズアレイ板について、図１から図４を参照して説明する。ここに、図１は、マイクロレンズアレイ板の概略斜視図であり、図２（ａ）は、本実施形態のマイクロレンズアレイ板の部分拡大断面図であり、図２（ｂ）は、本実施形態のマイクロレンズアレイ板のうち４つのマイクロレンズに係る部分を拡大して示す部分拡大平面図であり、図３（ａ）及び図３（ｂ）は、更に１つのマイクロレンズにかかる部分を拡大して示す部分拡大断面図である。図４は、その変形形態におけるマイクロレンズアレイ板の部分拡大断面図である。
【００６２】
図１に示すように、本実施形態のマイクロレンズアレイ板２０は、カバーガラス２００で覆われた、例えば石英板等からなる透明板部材２１０を備える。透明板部材２１０には、マトリクス状に多数の凹状の窪み即ち凹部が掘られている。そして、この凹状の窪みの中に、カバーガラス２００と透明板部材２１０とを相互に接着する、例えば感光性樹脂材料からなる接着剤が硬化してなる、透明板部材２１０よりも高屈折率の透明な接着層２３０が充填されている。これらにより、マトリクス状に平面配列された多数のマイクロレンズ５００が構築されている。
【００６３】
このように本実施形態では、透明板部材２１０から、本発明に係る「基板」の一例が構成されており、接着層２３０から、本発明に係る「透明媒質」の一例が構成されている。
【００６４】
また、本実施形態では、図２（ａ）に示すように、凹部には、該凹部の表面を覆う反射防止膜２４０が、凹部内から凹部外に連続して形成されており、接着層２３０を介してカバーガラス２００に密着している。そして、反射防止膜２４０で覆われた凹部に充填された接着層２３０によって、マイクロレンズ５００が形成されている。即ち、マイクロレンズ５００は、凹部によって規定されるレンズ曲面を有する平凸状のレンズとして構築されている。
【００６５】
ここで、反射防止膜２４０は、透明板部材２１０とマイクロレンズ５００との間の屈折率の透明部材を一種類用いて構成される。或いは、透明板部材２１０とマイクロレンズ５００との間の屈折率の透明部材を複数種類用いて、該複数の透明部材を積層することによって反射防止膜２４０が形成されてもよい。更に、透明板部材２１０とマイクロレンズ５００との間の屈折率の透明部材に加えて透明板部材２１０及びマイクロレンズ５００より高屈折率の透明部材を用いて、該複数の透明部材を積層することによって反射防止膜２４０が形成されてもよい。尚、反射防止膜２４０は、該反射防止膜２４０によって凹部が埋まらない程度の膜厚として形成されると共に、マイクロレンズ５００の屈折作用に影響を及ぼさない程度の膜厚として形成される。
【００６６】
また、本実施形態では特に、後述の如く本発明独自の製造方法により製造されるため、第１膜２２０が、各マイクロレンズ５００の縁付近に残されている。図２（ｂ）には、特に第１膜２２０及びマイクロレンズ５００に着目して、その配置関係を示してある。第１膜２２０は、例えば透明な酸化シリコン膜からなり、図２（ａ）に示すように、凹部内から連続して形成された凹部外の反射防止膜２４０が、第１膜２２０の表面上に形成されている。尚、第１膜２２０は、各マイクロレンズ５００の縁付近に加え、マイクロレンズ５００が形成されていない領域における透明板部材２１０の上面に残されているようにしてもよい。
【００６７】
図２（ａ）並びに図３（ａ）及び図３（ｂ）に示すように、各マイクロレンズ５００の縁部では、その曲面がカバーガラス２００の面或いは透明板部材２１０の面に対して相対的に急峻に切り立っている。また、図３（ａ）及び図３（ｂ）に示すように、透明板部材２１０におけるレンズ曲面は、後述の如く本発明独自の製造方法により製造されるため非球面となる。より具体的には、図３（ｂ）に示すように、透明板部材２１０におけるレンズ曲面の傾斜は、マイクロレンズ５００の縁部付近からレンズ曲面の頂部即ち凹部の底に向かってなだらかとなる。よって、マイクロレンズ５００のレンズ曲面の接線は、図３（ａ）に示すように、マイクロレンズ５００の縁部付近からレンズ曲面の頂部に向かって、比較的傾きの大きい接線Ａ、接線Ａより傾きの小さい接線Ｂ、及び接線Ｂより傾きの小さい接線Ｃへと変化する。
【００６８】
尚、本実施形態では、本発明独自の製造方法により、マイクロレンズ５００のレンズ曲面を、マイクロレンズ５００の縁部付近からレンズ曲面の頂部に向かって、なだらかな傾斜から急な傾斜となるように形成することも可能である。即ち、本実施形態では、凹部の曲面の形状を制御することが可能となる。従って、マイクロレンズ５００のレンズ曲面を非球面とすることが可能となり、マイクロレンズ５００の曲面について自由度の大きい設計を行うことができる。よって、光学的に最適な形状を得ることが可能となる。
【００６９】
マイクロレンズアレイ板２０は、その使用時には、各マイクロレンズ５００が、例えば後述する液晶装置等の電気光学装置の各画素に対応するように、配置される。図４に示すように、本実施形態の一変形形態として、マイクロレンズアレイ板２０に、マイクロレンズアレイ板２０が取り付けられる電気光学装置における非開口領域を少なくとも部分的に規定する遮光膜２３を設けてもよい。より具体的には、格子状の非開口領域を単独で規定するように、格子状の平面パターンを有する遮光膜２３を構成してもよい。或いは、格子状の非開口領域を、他の遮光膜と協働で規定するように、ストライプ状の平面パターンを有する遮光膜２３を構成してもよい。更に、このような非開口領域を単独で又は部分的に規定する遮光膜を、後述の如く対向基板としてのマイクロレンズアレイ板２０に対向配置されるＴＦＴアレイ基板に内蔵された遮光膜として形成してもよい。
【００７０】
図４のように構成すれば、より確実に各画素の非開口領域を規定でき、各画素間における光り抜け等を防止できる。更に、電気光学装置の非開口領域に作り込まれる、光が入射すると光電効果による光リーク電流が発生して特性が変化してしまうＴＦＴ、ＴＦＤ等の電子素子に、光が入射するのを確実に防ぐことも可能となる。
【００７１】
尚、図４において遮光膜２３上には、後述の如き対向電極２１や配向膜が形成されてもよい。加えて、図４に示した如きマイクロレンズアレイ板に対して、遮光膜２３により区切られた各画素の開口領域にＲ（赤）、Ｇ（緑）又はＢ（青）のカラーフィルタを作り込むことも可能である。
【００７２】
＜１−２：電気光学装置＞
次に、本発明の電気光学装置に係る第１実施形態について、その全体構成を図５及び図６を参照して説明する。ここに、図５は、ＴＦＴアレイ基板をその上に形成された各構成要素と共に対向基板として用いられる上述のマイクロレンズアレイ板側から見た平面図であり、図６は、図５のＨ−Ｈ’断面図である。ここでは、電気光学装置の一例である駆動回路内蔵型のＴＦＴアクティブマトリクス駆動方式の液晶装置を例にとる。
【００７３】
図５及び図６において、本実施形態に係る電気光学装置では、ＴＦＴアレイ基板１０と対向基板として用いられるマイクロレンズアレイ板２０とが対向配置されている。ＴＦＴアレイ基板１０とマイクロレンズアレイ板２０との間に液晶層５０が封入されており、ＴＦＴアレイ基板１０とマイクロレンズアレイ板２０とは、画像表示領域１０ａの周囲に位置するシール領域に設けられたシール材５２により相互に接着されている。
【００７４】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０とマイクロレンズアレイ板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００７５】
シール材５２が配置されたシール領域の内側に並行して、画像表示領域１０ａの額縁領域を規定する遮光性の額縁遮光膜５３が、マイクロレンズアレイ板２０側に設けられている。但し、このような額縁遮光膜５３の一部又は全部は、ＴＦＴアレイ基板１０側に内蔵遮光膜として設けられてもよい。
【００７６】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。
【００７７】
また、マイクロレンズアレイ板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０とマイクロレンズアレイ板２０との間で電気的な導通をとることができる。
【００７８】
図６において、ＴＦＴアレイ基板１０上には、画素スイッチング用のＴＦＴや走査線、データ線等の配線が形成された後の画素電極９ａ上に、配向膜が形成されている。他方、詳細な構成については後述するが、マイクロレンズアレイ板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００７９】
なお、図５及び図６に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００８０】
次に、以上の如く構成された電気光学装置における回路構成及び動作について、図７を参照して説明する。図７には、電気光学装置の画像表示領域を構成するマトリクス状に形成された複数の画素における各種素子、配線等の等価回路を示してある。
【００８１】
図７において、本実施形態における電気光学装置の画像表示領域１０ａを構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００８２】
また、ＴＦＴ３０のゲートにゲート電極３ａが電気的に接続されており、所定のタイミングで、走査線１１ａ及びゲート電極３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００８３】
画素電極９ａを介して電気光学物質の一例としての液晶に書き込まれた所定レベルの画像信号Ｓ１、Ｓ２、…、Ｓｎは、マイクロレンズアレイ板２０に形成された対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００８４】
ここで保持された画像信号がリークするのを防ぐために、画素電極９ａと対向電極との間に形成される液晶容量と並列に蓄積容量７０を付加する。この蓄積容量７０は、走査線１１ａに並んで設けられ、固定電位側容量電極を含むとともに定電位に固定された容量電極３００を含んでいる。
【００８５】
上述した電気光学装置に設けられたマイクロレンズアレイ板２０の機能について図８及び図９を参照して説明する。図８は、マイクロレンズアレイ板２０における遮光膜２３の構成を模式的に示す平面図であって、図９は、複数の画素について、図６に示す断面の構成をより詳細に示す図であって、各マイクロレンズ５００の機能について説明するための断面図である。
【００８６】
図４を参照して説明したように、マイクロレンズアレイ板２０において、カバーガラス２００上に、例えば図８に示すように格子状の平面パターンを有する遮光膜２３が形成される。マイクロレンズアレイ板２０において、遮光膜２３によって非開口領域が規定され、遮光膜２３によって区切られた領域が開口領域７００となる。尚、遮光膜２３をストライプ状に形成し、該遮光膜２３と、ＴＦＴアレイ基板１０側に設けられる容量電極３００やデータ線６ａ等の各種構成要素とによって、非開口領域を規定するようにしてもよい。
【００８７】
各マイクロレンズ５００は各画素に対応するように配置される。より具体的には、図９に示すように、マイクロレンズアレイ板２０において、各画素毎に開口領域７００及び該開口領域７００の周辺に位置する非開口領域を少なくとも部分的に含む領域にマイクロレンズ５００が形成されている。
【００８８】
また、図９において、カバーガラス２００上には遮光膜２３を覆うように、透明導電膜からなる対向電極２１が形成されている。更に、図９には図示しない配向膜が対向電極２１上に形成されている。
【００８９】
他方、図９において、ＴＦＴアレイ基板１０上の各開口領域７００に対応する領域には画素電極９ａが形成されている。また、画素スイッチング用のＴＦＴ３０や、画素電極９ａを駆動するための走査線１１ａやデータ線６ａ等の各種配線並びに蓄積容量７０等の電子素子が、非開口領域に形成されている。このように構成すれば、当該電気光学装置における画素開口率を比較的大きく維持することが可能となる。更に、図９には図示しないが画素電極９ａ上には配向膜が設けられている。
【００９０】
図９において、マイクロレンズアレイ板２０に入射される投射光等の光は、各マイクロレンズ５００によって集光される。尚、図９中、一点鎖線によってマイクロレンズ５００によって集光された光のようすを概略的に示してある。そして、各マイクロレンズ５００によって集光された光は液晶層５０を透過して画素電極９ａに照射され、該画素電極９ａを通過して表示光としてＴＦＴアレイ基板１０より出射される。よって、マイクロレンズアレイ板２０に入射された光のうち非開口領域に向かう光も、マイクロレンズ５００の集光作用により開口領域７００に入射させることができるため、各画素における実行開口率を高めることができる。即ち、光の利用効率を高めることで、より明るい画像表示が可能となる。
【００９１】
また、上述したように、マイクロレンズ５００のレンズ曲面の形状を制御して形成することができる。従って、マイクロレンズ５００によって、各画素に入射する光を分散させることが可能となり、各画素で一点に光が集中して照射される事態を防止することができる。その結果、電気光学装置を長寿命化させることが可能となる。また、各画素における光の透過率及びコントラストを向上させることができ、その結果、高品質な画像表示を行うことが可能となる。加えて、上述した電気光学装置を、液晶プロジェクタのライトバルブとして用いる場合、光学系とのマッチングを比較的容易に行うことが可能となる。
【００９２】
また、マイクロレンズアレイ板２０において、上述したように各凹部内に反射防止膜２４０が形成されているため、各マイクロレンズ５００における光の利用効率を更に向上させることが可能となる。ここで、図１０（ａ）及び図１０（ｂ）を参照して反射防止膜２４０の機能について説明する。図１０（ａ）には、反射防止膜２４０を設ける場合のマイクロレンズアレイ板２０の構成の一例を説明するための表を示してあり、図１０（ｂ）には、図１０（ａ）の比較例として反射防止膜２４０を設けない場合のマイクロレンズアレイ板２０の構成を説明するための表を示してある。尚、図１０（ａ）及び図１０（ｂ）に示す表には、図１に示すマイクロレンズアレイ板２０の各層の材料、屈折率（ｎ）、及び層厚［ｎｍ］を示してある。
【００９３】
図１０（ａ）において、図１に示すマイクロレンズアレイ板２０の最下層即ち第１０層は、厚さが５００００［ｎｍ］の透明板状部材２１０によって構成されており、第９層から第６層までは、各凹部に形成された反射防止膜２４０によって構成されている。この反射防止膜２４０は、膜厚が２４［ｎｍ］の酸化アルミニウム（Ａｌ２Ｏ３）膜、及び膜厚が９［ｎｍ］の酸化シリコン膜が交互に積層されて形成されている。更に、第５層は、厚さが５００００ｎｍのマイクロレンズ５００によって構成されている。
【００９４】
また、本実施形態では、図２（ａ）、図４、及び図９には図示しないが、反射防止膜２４０が、例えば図２（ａ）中、カバーガラス２００と各マイクロレンズ５００との間に設けられてもよい。この場合、第４層から第１層までは、第９層から第６層までと同様に、酸化アルミニウム膜及び酸化シリコン膜を交互に積層されて形成された反射防止膜２４０によって構成される。
【００９５】
そして、上述したように電気光学装置にマイクロレンズアレイ板２０が設けられた場合、カバーガラス２００が投射光等の入射層となる。尚、図１０（ａ）に示す表では、該入射層の層厚について具体的な値は省略してある。
【００９６】
このようにマイクロレンズアレイ板２０が構成される場合、マイクロレンズ５００における反射率は０．００６［％］とすることができる。即ち、マイクロレンズ５００における光の反射を抑制することができ、その結果、光の利用効率を飛躍的に向上させることができる。
【００９７】
これに対して、図１０（ｂ）に示す表によって表されるマイクロレンズアレイ板２０の構成によれば、第９層から第６層及び第４層から第１層には、上述したような反射防止膜２４０は設けられていない点が、図１０（ａ）を参照して説明した構成と異なる。この場合、マイクロレンズ５００における反射率は約０．４１２［％］となり、光の利用効率は低下する。
【００９８】
＜１−３：マイクロレンズアレイの製造方法＞
次に、本実施形態に係るマイクロレンズアレイ板２０の製造方法について、図１１から図１４を参照して説明する。
【００９９】
図１１、並びに図１３及び図１４は、製造プロセスの各工程におけるマイクロレンズアレイ板２０の断面の構成を、順を追って概略的に示す工程図である。
【０１００】
先ず、各レンズ形成領域において、石英板等の透明板部材２１０ａの一面上に、夫々フッ酸系などの所定種類のエッチャントに対するエッチングレートが異なる複数の膜からなる第１膜２２０ａを形成する。第１膜２２０の形成に係る各工程を図１１を参照して説明する。尚、ここでは第１膜２２０ａは、夫々前記エッチングレートが異なる３種の膜より構成されるものとする。また、図１２には、図１１を参照して説明する各工程により形成される３種の膜の形状について、順を追って概略的に示してある。
【０１０１】
図１１（ａ）において、透明板部材２１０ａ上に第１種目の膜８１０を形成する。第１種目の膜８１０は、例えば、例えばソースガスとしてシラン（ＳｉＨ４）及び一酸化窒素（Ｎ２Ｏ）を用いるＣＶＤ等により、透明な酸化シリコン膜から形成する。尚、図１１（ａ）から図１１（ｄ）には夫々、一つのレンズ形成領域８００について具体的に示してある。
【０１０２】
図１２（ａ）に示すように、第１種目の膜８１０は成膜された後、フォトリソグラフィ法及びエッチングを用いたパターニングにより、レンズ形成領域８００において円盤状の小さいパターンとして形成される。
【０１０３】
続いて、図１１（ｂ）において、第１種目の膜８１０を埋め込んで、透明板部材２１０ａ上に第２種目の膜８２０が、第１種目の膜８１０と同様に酸化シリコン膜として形成される。
【０１０４】
その後、図１１（ｃ）において、第２種目の膜８２０は、第１種目の膜８１０と同様にパターニングされ、図１２（ｂ）に示すように、レンズ形成領域８００において第１種目の膜８１０より大きい円盤状のパターンとして、第１種目の膜８１０に対して同軸的に配置されて形成される。
【０１０５】
続いて、図１１（ｄ）において、第１種目及び第２種目の膜８１０及び８２０を埋め込んで、透明板部材２１０ａ上に第３種目の膜８３０が、第２種目の膜８２０と同様に酸化シリコン膜として形成される。第３種目の膜８３０は、第２種目の膜８２０と同様にパターニングされ、図１２（ｃ）に示すように、レンズ形成領域８００において第１種目及び第２種目の膜８２０より大きい円盤状のパターンとして、第１種目及び第２種目の膜８１０及び８２０に対して同軸的に配置されて形成される。
【０１０６】
尚、第１種目、第２種目、第３種目の膜８１０、８２０及び８３０は夫々円盤状のパターンとして形成される場合に限らず、例えば矩形状のパターンとして形成してもよい。また、第１種目、第２種目、第３種目の膜８１０、８２０及び８３０は夫々同軸的に配置される場合に限られない。
【０１０７】
ここで、第１種目、第２種目、及び第３種目の膜８１０、８２０、及び８３０の各膜の前記エッチングレートは、例えば成膜温度、成膜速度、及び成膜圧力のいずれかによって制御される。より具体的には、成膜温度を高くするとより緻密な膜が成膜されて、該膜における前記エッチングレートは小さくなり、逆に成膜温度を低くすると前記エッチングレートは大きくなる。他方、成膜速度を高くすると、成膜された膜における前記エッチングレートは大きくなり、逆に成膜速度を低くするとより緻密な膜が成膜されて前記エッチングレートは小さくなる。更には、ガスの流量を制御して成膜圧力を変化させることによって、各膜の前記エッチングレートを制御することができる。
【０１０８】
或いは、第１種目、第２種目、及び第３種目の膜８１０、８２０、及び８３０の各膜をＣＶＤ法により成膜して、各膜の前記エッチングレートをソースガスの組成比によって制御するようにしてもよい。
【０１０９】
本実施形態では、このように前記エッチングレートが制御されて、第１種目の膜８１０、第２種目の膜８２０、及び第３種目の膜８３０の順で、前記エッチングレートが小さくなると共に、第１種目の膜８１０、第２種目の膜８２０、及び第３種目の膜８３０における前記エッチングレートの値は、透明板部材２１０ａより大きくなるものとする。
【０１１０】
以上説明した各工程により、図１１（ｄ）に示すように、レンズ形成領域８００において、前記エッチングレートが透明板部材２１０ａの一面に沿った平面内で同心円状に変化する第１膜２２０ａが形成される。尚、図１１を参照して説明した各工程によれば、第１膜２２０ａを構成する各膜のパターニングを比較的容易に行うことができる。また、その際、既に成膜された膜の形状が、該膜より後に成膜された膜のパターニングにおいて、オーバーエッチングにより損なわれる事態を防止することが可能となる。加えて、例えば、第１種目、第２種目、第３種目の膜８１０、８２０及び８３０を夫々同軸的に配置しない場合には、レンズ形成領域８００において、前記エッチングレートが透明板部材２１０ａの一面に沿った平面内で偏心した円状に変化する第１膜２２０ａが形成される。
【０１１１】
続いて、図１３（ａ）において、第１膜２２０ａの上に、例えばＣＶＤ、スパッタリング等によりポリシリコン膜からマスク９００を形成する。
【０１１２】
次に、図１３（ｂ）において、マスク９００に対するフォトリソグラフィ及びエッチングを用いたパターニングにより、形成すべきマイクロレンズ５００の中心に対応する個所に穴９０２を開ける。この際、穴９０２の径は、形成すべきマイクロレンズ５００の径と比べると小さくなるように開けておく。
【０１１３】
続いて、図１３（ｃ）において、このような穴９０２が開けられたマスク９００を介して、第１膜２２０ａ及び透明板部材２１０ａを、フッ酸系などのエッチャントにより、ウエットエッチングする。すると、レンズ形成領域８００の第１膜２２０ａにおいて、上層から順に、即ち第３種目の膜８３０から第１種目の膜８１０に向かって、エッチングが等方的に進み、このような等方性のエッチングによって、第３種目の膜８３０の表面から透明板部材２１０ａの表面に達する開口部２２２が形成される。
【０１１４】
ここで用いられるエッチャントに対するエッチングレートは、第１膜２２０ａを構成する第１種目の膜８１０、第２種目の膜８２０、及び第３種目の膜８３０において夫々上述したように制御された値となっている。よって、上述したような開口部が形成された後には、第３種目の膜８３０及び第２種目の膜８２０並びに透明板部材２１０ａより早く、第１種目の膜８１０がエッチングされる。第１種目の膜８１０が全てエッチングされると、第２種目の膜８２０が第３種目の膜８３０及び透明板部材２１０ａより早くエッチングされ、第２種目の膜８２０が全てエッチングされると、第３種目の膜８３０が透明板部材２１０ａより早くエッチングされる。
【０１１５】
当該ウエットエッチングにおいて、第１種目の膜８１０、第２種目の膜８２０、及び第３種目の膜８３０のうち、第１種目の膜８１０がエッチングされる度合いが、透明板部材２１０ａに対して最も大きくなる。第１種目の膜８１０がエッチングされる間に透明板部材２１０ａには凹部が掘られるが、該凹部には断面の透明板部材２１０ａとなす角度が最も小さい円錐上の曲面が形成されることとなり、続いて第２種目の膜８２０がエッチングされる間に透明板部材２１０ａに掘り進められた凹部には、２番目に断面の角度の大きい曲面が形成され、その後第３種目の膜８３０がエッチングされる間に更に掘り進められた凹部には、断面の角度が最も大きい曲面が形成される。
【０１１６】
その後図１３（ｄ）に示すように、時間管理等により、マイクロレンズ５００に対応する大きさの凹部が掘られた段階で、エッチングを終了する。この時点で、図３を参照して説明したようなマイクロレンズ５００のレンズ曲面を有する凹部が形成される。そして、第１膜２２０が、この凹部の縁付近及び透明板部材２１０の上面に残された本発明独自の構造が得られる。
【０１１７】
次に、１４（ａ）において、マスク９００をエッチング処理によって除去する。尚、図１３（ｃ）の工程におけるエッチングによって、マスク９００が完全に除去されるように、マスク９００の膜厚を設定すれば、図１４（ａ）の工程は、省略可能である。
【０１１８】
続いて、図１４（ｂ）において、各凹部内の表面を覆う反射防止膜２４０を、該凹部内から凹部外に連続して形成される。
【０１１９】
その後、図１４（ｃ）において、各凹部内の反射防止膜２４０の表面に熱硬化性の透明な接着剤を塗布して、ネオセラム・石英等からなるカバーガラス２００を透明板部材２１０に押し付けて硬化させる。これにより、透明板部材２１０に掘られた各凹部内に、接着層２３０が充填されてなるマイクロレンズ５００が完成する。この際、透明板部材２１０よりも高屈折率の接着層２３０を形成することで、各々が凸レンズからなる非球面のマイクロレンズ５００を比較的簡単に作成できる。
【０１２０】
従って、以上説明したようなマイクロレンズアレイ板２０の製造方法によれば、各レンズ形成領域８００において、上述したように第１膜２２０ａにおける前記エッチングレートを変化させることで、透明板部材２１０ａに形成される各凹部の曲面の形状を制御することが可能となる。
【０１２１】
尚、本実施形態は、上述したように、各レンズ形成領域８００において、第１膜２２０ａの前記エッチングレートが、透明板部材２１０ａの一面に沿った平面内で同心円状に、当該レンズ形成領域８００の中心から外側に向かって小さくなる場合に限られず、当該レンズ形成領域８００の中心から外側に向かって大きくなるように、第１膜２２０ａを形成してもよい。
【０１２２】
また、第１膜２２０ａが３種の膜からなる構成に限定されず、２種若しくはそれよりも多い種類の膜からなる構成とすることができる。そして、第１膜２２０ａを構成する複数の膜の前記エッチングレートを夫々上述したように制御することによって、凹部の曲面を図３に示す形状とは異なる形状とすることもでき、その結果、光学的に最適な形状のレンズ曲面を有するマイクロレンズ５００を形成することができる。
【０１２３】
加えて、本実施形態によれば、図１１（ｄ）に示すように、レンズ形成領域８００において、第１膜２２０ａは、前記エッチングレートに加え膜厚が透明板部材２１０ａの一面に沿った平面内で同心円状に変化するように形成されている。そして、図１３（ｂ）において、マスク９００において穴９０２を、平面的に見て、その中心から外側に向かって、第１膜２２０ａの膜厚が同心円状に小さくなるように開口する。このようにすれば、図１３（ｃ）を参照して説明したウエットエッチングの際、第１膜２２０ａにおける、前述した前記エッチングレートの変化に加え、膜厚の変化によっても、第１膜２２０ａがエッチングされる度合いと透明板部材２１０ａがエッチングされる度合いを相互に同等、或いは異なるものとすることができる。その結果、凹部の曲面の形状を制御することが可能となる。
【０１２４】
＜１−４：変形例＞
本実施形態のマイクロレンズアレイ板２０の製造方法について、その変形例を説明する。本変形例では、図１１を参照して説明した第１膜２２０ａの製造工程が異なる。よって、本変形例における第１膜２２０ａの製造工程について、図１１と異なる点についてのみ図１５及び図１６を参照して詳細に説明する。図１５は、本変形例における第１膜２２０ａの形成に係る各工程について説明するための工程図であって、各工程でのマイクロレンズアレイ板２０の断面の構成を、順を追って概略的に示す工程図である。また、図１６には、図１５を参照して説明する各工程により形成される３種の膜の形状について、順を追って概略的に示してある。尚、図１５には、一つのレンズ形成領域８００におけるマイクロレンズアレイ板２０の断面の構成について示してある。
【０１２５】
先ず、図１５（ａ）において、透明板部材２１０ａ上に第３種目の膜８３０ａを形成する。第３種目の膜８３０ａは成膜後パターニングされ、図１６（ａ）に示すように、レンズ形成領域８００の外周に沿ったリング状の大きいパターンとして形成される。
【０１２６】
続いて、図１５（ｂ）において、第３種目の膜８３０ａを埋め込んで、第２種目の膜８２０が形成される。次に、図１５（ｃ）において、第２種目の膜８２０はパターニングされ、図１６（ｂ）に示すように、リング状の第３種目の膜８３０ａに開けられた穴よりサイズの小さい穴を有するリング状のパターン８２０ａとして、第３種目の膜８３０ａに対して同軸的に配置されて形成される。
【０１２７】
その後、図１５（ｄ）において、第２種目及び第３種目の膜８２０ａ及び８３０ａを埋め込んで、第１種目の膜８１０ａが形成される。第１種目の膜８１０ａは成膜後パターニングされ、図１６（ｃ）に示すように、第２種目及び第３種目の膜８２０ａ及び８３０ａと同等の大きさの円盤状のパターンとして、第２種目及び第３種目の膜８２０ａ及び８３０ａに対して同軸的に配置されて形成される。よって、第１種目の膜８１０ａによって、リング状の第２種目の膜８２０ａの穴が埋め込まれる。
【０１２８】
従って、本変形例によっても、図１１（ｄ）を参照して説明したように、前記エッチングレートが透明板部材２１０ａの一面に沿った平面内で同心円状に変化する第１膜２２０ａを形成することができる。
【０１２９】
＜２：第２実施形態＞
本発明のマイクロレンズの製造方法に係る第２実施形態について説明する。第２実施形態では、第１実施形態における第１膜の製造工程が異なる。よって、第２実施形態における第１膜の製造工程について、第１実施形態と異なる点についてのみ図１７及び図１８を参照して詳細に説明する。図１７は、第２実施形態における第１膜の形成に係る各工程について説明するための工程図であって、各工程でのマイクロレンズアレイ板の断面の構成を、順を追って概略的に示す工程図である。また、図１８には、図１７を参照して説明する各工程により形成される３種の膜の形状について、順を追って概略的に示してある。尚、図１７及び図１８において、第１実施形態との共通個所には同一の符号を付し、重複する説明は省略する。
【０１３０】
先ず、図１７（ａ）において、透明板部材２１０ａ上に第１膜２２０ａの前駆膜として、ＣＶＤ等により、酸化シリコン膜８０５を形成する。
【０１３１】
次に、図１７（ｂ）において、前駆膜８０５の上に、例えばＣＶＤ、スパッタリング等によりポリシリコン膜から第１のマスク９１０ａを形成する。そして、第１のマスク９１０ａに対してフォトリソグラフィ及びエッチングを用いたパターニングを施して、第１のマスク９１０ａにおける、各レンズ形成領域８００に対応する領域に第１の開口部９１２ａを形成する。その後、前駆膜８０５において第１の開口部９１２ａに対応する円盤状の一領域に対して、第１種目のイオン注入が行われる。より具体的には、例えばイオン化されたボロン（Ｂ）が、第１の開口部９１２ａに露出した前駆膜８０５の表面に対して注入される。第１種目のイオン注入が終了した後、第１のマスク９１０ａを剥離する。その結果、前駆膜８０５において、図１８（ａ）に示すような円盤状の小さいパターンである第１種目の膜８１０が形成される。
【０１３２】
続いて、図１７（ｃ）において、第１のマスク９１０ａと同様に、前駆膜８０５の上に、第２のマスク９１０ｂを形成する。そして、第２のマスク９１０ｂに対して、第１のマスク９１０ａと同様にパターニングを施して、第２のマスク９１０ｂにおける各レンズ形成領域８００に対応する領域に、リング状の第２の開口部９１２ｂを形成する。この際、前駆膜８０５において、第１種目の膜８１０の表面は第２のマスク９１０ｂによって覆われると共に、該第１種目の膜８１０に隣接するリング状の領域の表面が、第２の開口部９１２ｂ内に露出される。この第２の開口部９１２ｂ内に露出した前駆膜８０５の表面に対して、第２種目のイオン注入が行われる。第２種目のイオン注入は、イオン化されたボロン（Ｂ）の打ち込み量を第１種目のイオン注入より少なくして行われる。第２種目のイオン注入が終了した後、第２のマスク９１０ｂを剥離する。その結果、前駆膜８０５において、第２種目の膜８２０ｂが、図１８（ｂ）に示すような第１種目の膜８１０に横並びに且つ同軸的に配置されたリング状のパターンとして形成される。
【０１３３】
その後、図１７（ｄ）において、第２のマスク９１０ｂと同様に、前駆膜８０５の上に、第３のマスク９１０ｃを形成する。そして、第３のマスク９１０ｃに対して、第２のマスク９１０ｂと同様にパターニングを施して、第３のマスク９１０ｃにおける各レンズ形成領域８００に対応する領域に、リング状の第３の開口部９１２ｃを形成する。この際、前駆膜８０５において、第１種目及び第２種目の膜８１０及び８２０ｂの表面は第３のマスク９１０ｃによって覆われると共に、第２種目の膜８２０ｂに隣接するリング状の領域の表面が、第３の開口部９１２ｃ内に露出される。この第３の開口部９１２ｃ内に露出した前駆膜８０５の表面に対して、第３種目のイオン注入が行われる。第３種目のイオン注入は、イオン化されたボロン（Ｂ）の打ち込み量を第１種目及び第２種目のイオン注入より少なくして行われる。第３種目のイオン注入が終了した後、第３のマスク９１０ｃを剥離する。その結果、第３種目の膜８３０ｂが、図１８（ｃ）に示すような第２種目の膜８２０ｂに横並びに且つ同軸的に配置されて、レンズ形成領域８００の外周に沿ったリング状のパターンとして形成される。
【０１３４】
上述したように、イオンの打ち込み量が夫々異なる３種のイオン注入を行うことによって、前記エッチングレートが制御されて、第１種目の膜８１０、第２種目の膜８２０ｂ、及び第３種目の膜８３０ｂの順で、前記エッチングレートが小さくなると共に、第１種目の膜８１０、第２種目の膜８２０ｂ、及び第３種目の膜８３０ｂにおける前記エッチングレートの値は、透明板部材２１０ａより大きくなる。従って、レンズ形成領域８００において、前記エッチングレートが透明板部材２１０ａの一面に沿った平面内で同心円状に変化する第１膜２２０ａが形成される。第２実施形態では、図１７（ｄ）及び図１８（ｃ）に示すように、表面が平坦な第１膜２２０ａを形成することが可能となる。
【０１３５】
また、図１７（ａ）において、前駆膜８０５は、透明板部材２１０ａに対して前記エッチングレートが異なる膜として形成されてもよい。このようにすれば、前駆膜８０５に対して上述したように行われるイオン注入の種類を少なくして、より容易に第１膜２２０ａを形成することができる。
【０１３６】
＜２−１：変形例＞
第２実施形態のマイクロレンズアレイ板２０の製造方法について、その変形例を図１８に加えて図１９を参照して説明する。図１９は、本変形例における第１膜２２０ａの形成に係る各工程について説明するための工程図であって、各工程でのマイクロレンズアレイ板２０の断面の構成を、順を追って概略的に示す工程図である。尚、図１９には、一つのレンズ形成領域８００におけるマイクロレンズアレイ板２０の断面の構成について示してある。
【０１３７】
本変形例では、先ず、図１９（ａ）において、第１種目の膜８１０を、第１実施形態と同様、ＣＶＤ法等により成膜後パターニングして形成する。その結果、透明板部材２１０ａ上に第１種目の膜８１０が、図１８（ａ）に示すような円盤状の小さいパターンとして形成される。
【０１３８】
続いて、図１９（ｂ）において、第２種目の膜８２０ｃが、第１種目の膜８１０と同様に成膜後パターニングされる。その結果、第２種目の膜８２０ｃは、図１８（ｂ）に示す第２種目の膜８２０ｂと概ね同様に、第１種目の膜８１０に横並びに且つ同軸的に配置されたリング状のパターンとして形成される。尚、図１９（ｂ）に示すように、第２種目の膜８２０ｃを第１種目の膜８１０の表面に薄く残しておくと、後述する第３種目の膜８３０ｃのパターニング時、第１種目の膜８１０におけるオーバーエッチングを防止することができる。
【０１３９】
続いて、図１９（ｃ）において、第３種目の膜８３０ｃが、第２種目の膜８２０ｃと同様に成膜後パターニングされることにより、図１８（ｃ）に示す第３種目の膜８３０ｂと概ね同様に、第２種目の膜８２０ｃに横並びに且つ同軸的に配置されて、レンズ形成領域８００の外周に沿ったリング状のパターンとして形成される。
【０１４０】
その後、図１９（ｄ）において、第１種目の膜８１０、第２種目の膜８２０ｃ、及び第３種目の膜８３０ｃに対して化学的機械研磨（ＣＭＰ）法等を用いた平坦化処理を施すことによって、表面が平坦化された第１膜２２０ａを形成することができる。
【０１４１】
尚、本変形例では、第１種目、第２種目、及び第３種目の膜８１０、８２０ｃ、及び８３０ｃの各膜の前記エッチングレートは、第１実施形態と同様に制御されるのが好ましい。
【０１４２】
＜３：電子機器＞
次に、上述した電気光学装置をライトバルブとして用いた電子機器の一例たる投射型カラー表示装置の実施形態について、その全体構成、特に光学的な構成について説明する。ここに、図２０は、投射型カラー表示装置の図式的断面図である。
【０１４３】
図２０において、投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーンにカラー画像として投射される。
【０１４４】
本発明は、上述した実施形態に限られるものではなく、請求の範囲及び明細書全体から読み取れる発明の要旨、あるいは思想に反しない範囲で適宜変更可能であり、そのような変更を伴うマイクロレンズの製造方法、該製造方法により製造されるマイクロレンズ、該マイクロレンズを備えた電気光学装置及び該電気光学装置を具備してなる電子機器もまた、本発明の技術的範囲に含まれるものである。
【図面の簡単な説明】
【０１４５】
【図１】マイクロレンズアレイ板の概略斜視図である。
【図２】図２（ａ）は、マイクロレンズアレイ板の部分拡大断面図であり、図２（ｂ）は、マイクロレンズアレイ板のうち４つのマイクロレンズに係る部分を拡大して示す部分拡大平面図である。
【図３】図３（ａ）及び図３（ｂ）は、１つのマイクロレンズにかかる部分を拡大して示す部分拡大断面図である。
【図４】変形形態におけるマイクロレンズアレイ板の部分拡大断面図である。
【図５】電気光学装置の全体構成を示す平面図である。
【図６】図５のＨ−Ｈ’断面図である。
【図７】電気光学装置の画像表示領域を構成するマトリクス状に形成された複数の画素部における各種素子、配線等の等価回路である。
【図８】マイクロレンズアレイ板における遮光膜の構成を模式的に示す平面図である。
【図９】各マイクロレンズの機能について説明するための断面図である。
【図１０】図１０（ａ）は、マイクロレンズアレイ板の構成の一例を説明するための表を示す図であり、図１０（ｂ）は、比較例のマイクロレンズアレイ板の構成を説明するための表を示す図である。
【図１１】第１実施形態に係るマイクロレンズアレイ板の製造方法を、順を追って示す製造工程断面図（その１）である。
【図１２】第１膜の形成に係る各工程により形成される３種の膜の形状について、順を追って概略的に示す図である。
【図１３】第１実施形態に係るマイクロレンズアレイ板の製造方法を、順を追って示す製造工程断面図（その２）である。
【図１４】第１実施形態に係るマイクロレンズアレイ板の製造方法を、順を追って示す製造工程断面図（その３）である。
【図１５】第１実施形態の変形例における第１膜の形成に係る各工程について説明するための工程図である。
【図１６】第１実施形態の変形例において、第１膜の形成に係る各工程により形成される３種の膜の形状について、順を追って概略的に示す図である。
【図１７】第２実施形態における第１膜の形成に係る各工程について説明するための工程図である。
【図１８】第２実施形態において、第１膜の形成に係る各工程により形成される３種の膜の形状について、順を追って概略的に示す図である。
【図１９】第２実施形態の変形例における第１膜の形成に係る各工程について説明するための工程図である。
【図２０】本発明の電子機器の実施形態である投射型カラー表示装置の一例たるカラー液晶プロジェクタを示す図式的断面図である。
【符号の説明】
【０１４６】
２０…マイクロレンズアレイ板
２００…カバーガラス
２１０、２１０ａ…透明板部材
２２０、２２０ａ…第１膜
２３０…接着層
２４０…反射防止膜
５００…マイクロレンズ
８００…レンズ形成領域
【図１】
2005215624.tif 000003
【図２】
2005215624.tif 000004
【図３】
2005215624.tif 000005
【図４】
2005215624.tif 000006
【図５】
2005215624.tif 000007
【図６】
2005215624.tif 000008
【図７】
2005215624.tif 000009
【図８】
2005215624.tif 000010
【図９】
2005215624.tif 000011
【図１０】
2005215624.tif 000012
【図１１】
2005215624.tif 000013
【図１２】
2005215624.tif 000014
【図１３】
2005215624.tif 000015
【図１４】
2005215624.tif 000016
【図１５】
2005215624.tif 000017
【図１６】
2005215624.tif 000018
【図１７】
2005215624.tif 000019
【図１８】
2005215624.tif 000020
【図１９】
2005215624.tif 000021
【図２０】
2005215624.tif 000022